(57)【要約】【課題】車両の走行中に発生する擦れ音や叩き音などの異音発生を低減し、かつ、耐傷付き性をはじめとした機械的性能に優れる隙間閉塞部材を提供することを目的とする。【解決手段】窓用板状体の周縁部に取付けられ、車両本体開口部と窓用板状体の間の隙間を閉塞する隙間閉塞部材であって、前記隙間閉塞部材は、窓用板状体に固着される本体部と車両本体と当接するリップ部を備え、少なくとも該本体部と該リップ部は同一の材料で形成されており、温度変化に対する硬度変化の小さく、静止摩擦係数の小さい材料を主に用いることにより異音発生を低減し、耐傷付き性など機械的性能に優れる隙間閉塞部材を実現する。【選択図】図２
2008024249.tif 000002
【特許請求の範囲】
【請求項１】
車両の開口部に組付けられる窓用板状体の周縁部に取付けられ、車両本体開口部と窓用板状体の間の隙間を閉塞する隙間閉塞部材であって、
前記隙間閉塞部材は、窓用板状体に固着される本体部と車両本体と当接するリップ部を備え、少なくとも該本体部と該リップ部は同一の材料で形成されており、
（１）前記材料の硬度変化が次に式で表され
ｙ＝−ａｘ＋ｂ  ｙ：硬度、ｘ：温度（℃）
−３０≦ｘ≦８０において、−０．２５≦ａ≦０、７０≦ｂ≦８５であり、
かつ、
（２）前記リップ部の静止摩擦係数μがμ≦０．１４である
ことを特徴とする隙間閉塞部材。
【請求項２】
車両の開口部に組付けられる窓用板状体の周縁部に取付けられ、車両本体開口部と窓用板状体の間の隙間を閉塞する隙間閉塞部材であって、
前記隙間閉塞部材は、窓用板状体に固着される本体部と車両本体と当接するリップ部を備え、少なくとも該本体部と該リップ部は同一の材料で形成されており、
（１）前記材料の硬度変化が次に式で表され、
ｙ＝−ａｘ＋ｂ  ｙ：硬度、ｘ：温度（℃）
−３０≦ｘ≦８０において、−０．２≦ａ≦０、７４≦ｂ≦８６であり、
かつ
（２）前記リップ部の静止摩擦係数μがμ≦０．１６である
ことを特徴とする隙間閉塞部材。
【請求項３】
車両の開口部に組付けられる窓用板状体の周縁部に取付けられ、車両本体開口部と窓用板状体の間の隙間を閉塞する隙間閉塞部材であって、
前記隙間閉塞部材は、窓用板状体に固着される本体部と車両本体と当接するリップ部を備え、少なくとも該本体部と該リップ部は同一の材料で形成されており、
（１）前記材料の硬度ｙが
ｙ＝−ａｘ＋ｂ  ｙ：硬度、ｘ：温度（℃）
ｙ＝−０．２ｘ＋８５
ｙ＝−０．２ｘ＋７５
ｘ＝−３０
ｘ＝８０
の直線に囲まれた範囲に含まれ
かつ
（２）前記リップ部の静止摩擦係数μがμ≦０．１６である
ことを特徴とする隙間閉塞部材。
【請求項４】
前記隙間閉塞部材は、同一の樹脂材料で形成される請求項１、２又は３に記載の隙間閉塞部材。
【請求項５】
前記材料が非塩素系熱可塑性エラストマーである請求項１、２、３又は４に記載の隙間閉塞部材。
【請求項６】
請求項１〜５のいずれかに記載の隙間閉塞部材を用いた隙間閉塞部材付き車両窓用板状体。
【発明の詳細な説明】
【技術分野】
【０００１】
本発明は、車両の窓等に用いられる窓用板状体の周縁部に取付けられ、車両本体開口部と車両窓用板状体の間の隙間を閉塞する樹脂製隙間閉塞部材及びこれを用いた隙間閉塞部材付き車両窓用板状体に関するものである。
【背景技術】
【０００２】
近年、自動車等の車両の窓であるウインドシールドやサイドガラス等と車両本体の隙間を埋めるモール等の隙間閉塞部材においては、黒色の軟質塩化ビニル樹脂（以下ＰＶＣ）など塩素系の熱可塑性エラストマー（以下ＴＰＥとも言う）が多用されている。しかし、ＰＶＣは、その耐久性や低温衝撃性能の更なる向上が望まれており、さらに他のＴＰＥに比べ比重が高いという問題もあり、ＰＶＣより軟質の塩素系ＴＰＥは、接着性に劣るという問題がある。また、前述の塩素を含有した材料は焼却の際に腐食性のガスを発生しリサイクルし難いという問題もある。
【０００３】
一方、自動車等の車両室内における静粛性への要求の高まりと共に、車両の発生するエンジン音、ロードノイズなどとともに、高速走行時における支配的なノイズである、車体のねじれなどで隙間閉塞部材のシール部が車両本体と接触することにより発生する擦れ音、叩き音、及び、風切り音などの異音の低減が強く望まれている。
【０００４】
これらの異音は、走行中に車両本体とウインドシールドやサイドガラスに取り付けられた隙間閉塞部材のシール部が擦れたり、ばたついたりして発生する。これは、隙間閉塞部材のシール部に硬質な樹脂を用いた場合や、外気温が低く材料が硬化してしまうような使用環境において顕著である。
【０００５】
ＰＶＣなど従来の樹脂材料は、温度変化に対する硬度変化（以下硬度の温度依存性という）が大きく、自動車等に求められる使用温度域で所望の硬度を得ることは難しい。また、隙間閉塞部材全体を軟らかくして異音を低減しようとすると、耐傷付き性が低下したり、ガラスとの接着性が低下したり、ガラス板と車両本体の適切な間隔を確保できない、成形時の表面性状が低下するなどの様々な問題が発生する。加えて、シール部も同一材料の隙間閉塞部材を形成した場合、シール性の低下も懸念される。
【０００６】
そこで、硬質なモール本体にモール本体よりも軟質なリップ状のシール部を形成して走行中の異音を低減する方法が提案されている（例えば特許文献１）。
【０００７】
しかしながら、モール本体より軟質な樹脂をリップに用いる方法は、２種類以上の材料を組み合わせなくてはならず、接合部が剥がれるなどの耐久性や接着剤の選択が難しいなどの問題があった。また、設計の自由度が低下し、隙間閉塞部材の形成に手間がかかるという問題もあり、部品の品質管理が煩雑になる、リサイクルが難しいなど様々な理由から低コストこの方法を実現することは困難であった。
【０００８】
このため、ＰＶＣよりも低温で硬化し難い材料を用いて、本体もシール部も同一の材料で形成される隙間閉塞部材は実現されておらず、同一材料によって形成され、様々な使用環境において所望の硬度を維持できる隙間閉塞部材が強く要望されていた。
【０００９】
【特許文献１】特開２００２−１２９８３９号公報
【発明の開示】
【発明が解決しようとする課題】
【００１０】
本発明は、上記のような問題点を解決すべくなされたものであり、硬度の温度依存性が小さく、静止摩擦係数の小さい材料を少なくとも車両本体との当接部に用いることで車両の走行中に発生する擦れ音や叩き音などの異音発生を低減し、さらに耐傷付き性をはじめとした機械的性能にも優れる隙間閉塞部材を提供することを目的とする。同時に本発明の隙間閉塞部材は、車両の軽量化に寄与し、設計の自由度が高めることができ、加えて、継ぎ目がなく耐久性にも優れ、製造及び部品管理も容易で、リサイクル性能も高く経済的な隙間閉塞部材を実現可能にする。
【課題を解決するための手段】
【００１１】
本発明の第１の態様は、車両の開口部に組付けられる窓用板状体の周縁部に取付けられ、車両本体開口部と窓用板状体の間の隙間を閉塞する隙間閉塞部材であって、前記隙間閉塞部材は、窓用板状体に固着される本体部と車両本体と当接するリップ部を備え、少なくとも該本体部と該リップ部は同一の材料で形成されており、
（１）前記材料の硬度変化が次に式で表され
ｙ＝−ａｘ＋ｂ  ｙ：硬度、ｘ：温度（℃）
−３０≦ｘ≦８０において、−０．２５≦ａ≦０、７０≦ｂ≦８５であり、
かつ、
（２）前記リップ部の静止摩擦係数μがμ≦０．１４である
ことを特徴とする隙間閉塞部材を特徴とする隙間閉塞部材を提供する。
【００１２】
本発明の第２の態様は、車両の開口部に組付けられる窓用板状体の周縁部に取付けられ、車両本体開口部と窓用板状体の間の隙間を閉塞する隙間閉塞部材であって、
前記隙間閉塞部材は、窓用板状体に固着される本体部と車両本体と当接するリップ部を備え、少なくとも該本体部と該リップ部は同一の材料で形成されており、
（１）前記材料の硬度変化が次に式で表され、
ｙ＝−ａｘ＋ｂ  ｙ：硬度、ｘ：温度（℃）
−３０≦ｘ≦８０において、−０．２≦ａ≦０、７４≦ｂ≦８６であり、
かつ
（２）前記リップ部の静止摩擦係数μがμ≦０．１６である
ことを特徴とする隙間閉塞部材を特徴とする隙間閉塞部材を提供する。
【００１３】
本発明の第３の態様は、車両の開口部に組付けられる窓用板状体の周縁部に取付けられ、車両本体開口部と窓用板状体の間の隙間を閉塞する隙間閉塞部材であって、
前記隙間閉塞部材は、窓用板状体に固着される本体部と車両本体と当接するリップ部を備え、少なくとも該本体部と該リップ部は同一の材料で形成されており、
（１）前記材料の硬度ｙが
ｙ＝−ａｘ＋ｂ  ｙ：硬度、ｘ：温度（℃）
ｙ＝−０．２ｘ＋８５、  ｙ＝−０．２ｘ＋７５、  ｘ＝−３０、  ｘ＝８０
の直線に囲まれた範囲に含まれ
かつ
（２）前記リップ部の静止摩擦係数μがμ≦０．１６である
ことを特徴とする隙間閉塞部材を特徴とする隙間閉塞部材を提供する。
【００１４】
本発明の第４の態様は、前記隙間閉塞部材は、同一の樹脂材料で形成される態様１、２又は３に記載の隙間閉塞部材を特徴とする隙間閉塞部材を提供する。
【００１５】
本発明の第５の態様は、前記材料が非塩素系熱可塑性エラストマーである態様１、２、３又は４に記載の隙間閉塞部材を特徴とする隙間閉塞部材を提供する。
【００１６】
本発明第６の態様は、態様１〜５のいずれかに記載の隙間閉塞部材を用いた隙間閉塞部材付き車両窓用板状体を提供する。
【００１７】
一般に、隙間閉塞部材に用いられる材料は温度に対して負の温度依存性を示す。ここで、硬度の温度依存性の小さいとは、車両の使用温度域として想定される−３０〜８０℃において、常温での硬度に近い値を示すことである。具体的には、２０℃における汎用ＰＶＣと同等の硬度６０〜９０程度となることが最も望ましい。
【００１８】
又は、硬度の温度依存性が従来の塩素系ＴＰＥより小さいこと、具体的には、材料の硬度変化が次に式で表されるとき
ｙ＝−ａｘ＋ｂ  ｙ：硬度、ｘ：温度（℃）
傾きａの値が、基本的に負の値であるが、−０．２５以上であることである。さらに好ましくは−０．２以上であることである。また、このときの切片ｂが７０以上であれば、高温硬度がＰＶＣの硬度よりも高く保持でき、７６≦であれば、８０℃での硬度を６０よりも硬く制御することが容易になる。ｂが８５以下であれば高温硬度がＰＶＣの硬度よりも低く保持でき、７６≦であれば、−３０℃での硬度を９０よりも柔らかく制御することが容易になる。
【００１９】
静止摩擦係数の小さい材料とは、現在異音低減用の材料として隙間閉塞部材のリップ部に用いられている材料と比べて、静止摩擦係数が同等以下であることである。具体的には常温において、静止摩擦係数μの値が０．１６以下であれば汎用の塩素系ＴＰＥ同等の異音低減効果が期待でき、さらに好ましくは０．１４以下であれば従来の隙間閉塞部材のリップ部の以上の異音低減効果が期待できる。
【発明の効果】
【００２０】
本発明の車両に用いられる隙間閉塞部材は、硬度の温度依存性が小さく、かつ、静止摩擦係数の小さい材料を用いて少なくとも車両本体との当接部を形成することにより、車両の走行中に発生する擦れ音や叩き音などの異音発生を低減することができる。また、少なくとも隙間閉塞部材の本体部とリップ部を同一の材料で形成することにより耐久性にも優れ、耐傷付き性など機械的性能に優れる隙間閉塞部材を実現する。同時に、本発明の隙間閉塞部材は、車両の軽量化に寄与し、設計の自由度が高めることができ、加えて、製造及び部品管理も容易で、リサイクル性能も高く経済的な隙間閉塞部材を実現可能にする。
【００２１】
硬度の温度依存性が小さいことにより、車両の使用温度域において所望の材料硬度を得ることができる。その結果、硬度が高い場合に顕著に発生する車両本体と隙間閉塞部材の擦れ音などの異音を低減に効果がある。また、高温での使用においても適切な硬度を維持できるため、高速走行時のシール部のばたつきによる叩き音などの異音を低減に効果がある。また、硬度変化の大きな材料に比べ耐傷付き性が向上すると共に、窓用板状体の組み付け後の位置精度が向上する、車両本体とのシール性が向上するなどの効果が得られる。さらに、窓用板状体の車両本体への組み付け工程において、作業性が向上する。
【００２２】
静止摩擦係数の小さい材料を用いることにより、隙間閉塞部材と車両本体の当接面での摩擦によって発生する擦れ音や叩き音の低減に効果がある。また、組み付け性が向上すると共に表面の滑りが良くなったことで表面性状の向上も期待できる。
【００２３】
隙間閉塞部材の少なくとも本体部とリップ部を同一の材料で形成することにより接着剤の選択が容易となる。また、隙間閉塞部材全体を同一の材料で形成した構成では、継ぎ目がないため継ぎ目からの剥離などによる破壊の心配がなくなり耐久性が高まる。また、材料及び部品点数が削減されて製造が容易になると共に設計の自由度が高まる。さらに、製造工程及び部品管理も容易になると共に廃棄する際に分別の必要がなくなりリサイクル性能も高まり、低コストの隙間閉塞部材を実現可能にする。
【００２４】
隙間閉塞部材の材料に非塩素系熱可塑性エラストマーを用いた構成では、従来のＰＶＣ製隙間閉塞部材に比べて車両の軽量化に寄与する。また、接着性が向上し車両本体への組み付け信頼性が向上すると共に組み付け作業における接着方法の制限を緩和できる。
【００２５】
また、前述の隙間閉塞部材を用いた隙間閉塞部材付き車両窓用板状体を用いることにより、前述の効果に加え、車両本体の組立工程における部品点数を削減し車両本体への組み付けが容易な隙間閉塞部材付き車両窓用板状体を提供できる。
【発明を実施するための最良の形態】
【００２６】
以下、本発明について図を参照しながら詳細に説明する。
なお、本発明において、隙間閉塞部材とは、車両窓用板状体と車両本体開口部の隙間を閉塞するために用いられる、ガスケット、モール、ウェザーストリップあるいはシールゴム等を総称したものであり、主に樹脂材料によって形成される部材を指すこととする。
【００２７】
以下ここでは、本発明を自動車のウインドシールド（フロントガラス）用のモールに用いた場合を例に説明する。よって、以下の例においてウインドシールドに用いられるウインドウガラスの接着剤で固着された側を車内側（図２における下側）、その反対側を車外側、ウインドウガラスの端部に向かう方向を周縁側、ウインドウガラスの中心に向かう方向を中心側、車両に組付けられたときの上下方向を上側、下側と呼ぶこととする。
【００２８】
図１は、本発明の隙間閉塞部材であるモール３を窓用板状体であるウインドウガラス２の周縁に取付けた自動車１０の斜視図である。ウインドウガラス２は、車両本体１の開口部に組付けられ、モール３は、ウインドウガラス２と車両本体１の隙間を塞ぐようにウインドウガラス２の上下辺と側辺に沿って取り付けられる。
【００２９】
図２は、本発明にかかる隙間閉塞部材の構成の一例を示した断面図である。図２に示したようにウインドウガラス２の周縁部にモール３を備える。モール３はウインドウガラス２と固着される本体部３ａとウインドウガラス２の外周側に張り出して車両本体の内壁面４２と当接するリップ部３ｂを備える。また、ウインドウガラス２の車内側面には周縁部に沿って帯状に接着剤仕切り部材２０が設けられ、その外周側に塗布された接着剤２２によってウインドウガラス２及びモール３が車両本体のフランジ面４０に固着される。
【００３０】
図３は、本発明にかかる隙間閉塞部材の他の構成の一例を示した断面図である。図２の態様に加えて、ウインドウガラス２の周縁部にモールにカバー部３ｃを備える構成である。モール３はウインドウガラス２と固着される本体部３ａと、ウインドウガラス２の周縁側に張り出して車両本体の内壁面４２と当接するリップ部３ｂと、ウインドウガラス２の外周側に張り出して車両本体１とモール本体３ａの隙間を隠蔽するように形成されるカバー部３ｃを備える。カバー部３ｃはモールの本体部３ａから連続して形成され、車両本体の車外側表面４４とウインドウガラス２の段差を小さくするように本体部３ａの上面から車両本体の車外側表面４４まで滑らかに連続する断面略帆状に形成される。
【００３１】
本発明においてモール３に用いられる樹脂は、熱可塑性であって、硬度の温度依存性が小さく、静止摩擦係数の小さい材料であり、成形後に隙間閉塞部材として必要な機械的特性、耐寒性、耐候性を示すものが好適に用いられる。本発明にかかるモールは、該材料を用いて射出成形又は押し出し成形によって成形することが可能である。これによれば、隙間閉塞部材を効率よく製造できる。また、隙間閉塞部材は熱可塑性エラストマーであるので界面の接着性にも優れる。
【００３２】
これらの諸条件を満たす樹脂原料としては、ポリエチレン若しくはポリプロピレン、塩素含有高分子化合物系の熱可塑性樹脂を用いることができる。しかし、前述の条件を満たし、かつ、環境に対する配慮から塩素等のハロゲンを含まない樹脂が好ましく、リサイクル性等の観点からポリエチレン、ポリプロピレン等のオレフィン系樹脂が特に好ましい。
【００３３】
また、材料の静止摩擦係数は、前述の樹脂材料に公知の滑材を添加、又は塗布して表面改質処理を行うことにより静止摩擦係数を低下させ必要な特性を付与することも可能である。この場合に用いられる滑材は、公知のシリコーン粒子、アクリルシリコーン樹脂、フッ素系潤滑剤などを用いることができる。
【００３４】
また、ここでは、モール３を四周に沿って設ける例を示したが、下辺を除く３辺にモール３を設けてもよい。また、モール３は、例えば辺ごとに複数の部材で構成してもよく、一体の部材でもよい。また、モール３にレインガーターなどの付加機能を備えてもよい。
【００３５】
また、モール３のウインドウガラス２との接着面については、図２及び３ではウインドウガラス２を挟持するように車外側面、車内側面、小口面の３面にモールを設けた例を示した。しかし、本発明はこれに限定されず、ウインドウガラス２との接触面は、上記の面のうちいずれか１面のみ、車内側面と小口面や車内側面と車外側面など２面を選択的に用いてもよい。
【００３６】
ウインドウガラス２は、形状的には平板状又は湾曲状のもの、構成的には普通単板ガラス、強化ガラス、複層ガラス、合わせガラス、金属線入りガラスなど、材質的には無機ガラスの他、ポリカーボネート類、ポリスチレン類、ポリメチルメタクリレート類等のいわゆる有機透明樹脂ガラス、これらの単独又は２種以上の積層物等を用いることができる。
【００３７】
また、所定形状に成形された色付きの透明又は無色透明なガラス（複数枚のガラス板を樹脂からなる中間膜を介して貼り合わせた合わせガラスを含む）、若しくは、同様の合成樹脂製の板材であるウインドウガラス２には、各種フィルム（例えば、断熱フィルムや撥水フィルム、ＵＶカットフィルム、スモーク用フィルム等）が付与されてよく、また、アンテナ線や熱線等が付与されてもよい。また、周縁には視界隠蔽用の着色層（例えば濃色セラミック層）が形成されてよい。また、周縁部には、可視光を低減する染め分け層（サンシェード）を備えてもよく、ウインドウガラス２の染め分け層は上端に沿って帯状に形成されることが好ましい。
【００３８】
さらに、モ−ル３は、緩衝部材、表面材、クリップや芯材などのインサート部材を備えてもよく、また、接着剤や樹脂材料の仕切り部材など、モール３に付属しウインドウガラス２と車両本体１の間で用いられる様々な部材を備えてもよい。
【００３９】
さらに、ウインドウガラスに無機ガラスを用いる場合、ウインドウガラスの周縁部に事前にプライマーを塗布してもよい。シランカップリング剤を含有するウレタン系のガラス接着用プライマーであることが好ましい。これによれば、ウレタン系のプライマーを用いることにより、プライマーと接着性付与層とが充分に接着する。また、シランカップリング剤を含有することで、特にウインドウガラス２が無機ガラスである場合に、ガラス側との充分な接着強度を得ることができる。
【００４０】
また、本発明の成形工程におけるウインドウガラス２の温度が１２０〜２００℃となるように行うことが好ましい。上記の温度範囲のガラスウインドウを用いて成形を行うことにより、不要な隙間閉塞部材の加熱を防ぎつつ、隙間閉塞部材とウインドウガラス２との充分な接着強度を得ることができる。
【実施例】
【００４１】
以下に、本発明の具体的態様を例により説明する。しかし、本発明はこれに限定されるものではない。
本発明の組成物は、各成分を機械的に溶融混練する通常の方法によって製造することができる。かかる方法に用いられる溶融混練機としては、例えば、単軸押出機、二軸押出機、ブラベンダープラストグラフ、バンバリーミキサー、ニーダーブレンダー、ロール等を挙げることができる。溶融混練は好ましくは１４５〜３００℃の温度範囲で実施される。また、組成物の射出温度は１６０〜２２０℃、射出圧力は装置によって適宜設定可能である。
【００４２】
［例１］
非塩素系ＴＰＥとして、硬度７５のスチレン系熱可塑性樹脂を用いて射出成形装置で隙間閉塞部材付きガラス板（窓用板状体）の作成を行った。ガラス板は、１５０×２５ｍｍ×厚さ５ｍｍの強化ガラス板を用い、事前にガラス板の周縁部にプライマーを塗布して金型に装着し、ガラス板の周縁部に金型の内壁によってキャビティ空間を形成した。射出成形時のガラス板の温度が８０℃になるようにガラス板を加熱した後、上記樹脂組成物キャビティ内に射出し、固化させ隙間閉塞部材付きウインドウガラスを得た。また、同様に射出成形により、幅５０ｍｍ、長さ２５０ｍｍ、厚さ２ｍｍの平状のシート（試験体Ａ）を製造した。この試験体Ａ及び、これから切り出した試験体Ｂ、Ｃを用いて後述の方法で、各温度のおける硬度、静止摩擦係数、初期グロス、及び、耐傷付き性能の試験を行った。
【００４３】
［例２］
非塩素系ＴＰＥとして、硬度６５のオレフィン系熱可塑性樹脂を用いて行った以外は実施例１と同様に試験を行った。
【００４４】
［例３］
非塩素系ＴＰＥとして、硬度６５のオレフィン系熱可塑性樹脂を用い、射出成形前にシリコーン粒子２％添加して表面改質処理を行った以外は例２と同様に試験を行った。
【００４５】
［例４］
非塩素系ＴＰＥとして、硬度６５のオレフィン系熱可塑性樹脂を用い、射出成形前にシリコーン粒子４％添加して表面改質処理を行った以外は例２と同様に試験を行った。
【００４６】
［例５］
非塩素系ＴＰＥとして、硬度６５のオレフィン系熱可塑性樹脂を用い、射出成形後にアクリルシリコーン樹脂を塗布して表面改質処理を行った以外は例２と同様に試験を行った。
【００４７】
［例６］
非塩素系ＴＰＥとして、硬度６５のオレフィン系熱可塑性樹脂を用い、射出成形後にフッ素系潤滑剤を塗布して表面改質処理を行った以外は例２と同様に試験を行った。
【００４８】
［例７］
非塩素系ＴＰＥとして、硬度６０のオレフィン系熱可塑性樹脂を用いて行った以外は実施例１と同様に試験を行った。
【００４９】
［例８］
塩素系ＴＰＥとして、硬度６０の塩素化エチレン熱可塑性樹脂を用いて行った以外は実施例１と同様に試験を行った。
【００５０】
［例９］
塩素系ＴＰＥとして、硬度７０の塩素化エチレン熱可塑性樹脂を用いて行った以外は実施例１と同様に試験を行った。
【００５１】
［例１０］
塩素系ＴＰＥとして、硬度６５のポリ塩化ビニル系熱可塑性樹脂を用いて行った以外は実施例１と同様に試験を行った。
【００５２】
［例１１］
塩素系ＴＰＥとして、硬度８０のポリ塩化ビニル系熱可塑性樹脂を用いて行った以外は実施例１と同様に試験を行った。
【００５３】
以上の結果を表１〜３に示した。なお、例１、例４及び例５が実施例、例２、例３及び６〜１１が比較例にあたる。各例のモール（隙間閉塞部材）材料の評価にあたっての評価方法は以下の通りである。
硬度：  平板状の試験体Ａ（５０ｍｍ×２５０ｍｍ×２ｍｍ）からダンベル状試験片（ＪＩＳ  Ｋ６２５１に記載のゴム３号形）を打ち抜き、これを用いて、ＪＩＳ  Ｋ６２５３（加硫ゴム及び熱可塑性ゴムの硬さ試験方法）に準じて、島津製作所社製、「デュロメーターＡ  硬度計」）を使用して測定した。
【００５４】
静止摩擦係数：図４は、摩擦係数の測定装置３０を示した図である。図に示したように、治具３１を用いて平板状の試験体Ｂ（４０ｍｍ×８０ｍｍ×２ｍｍ）の上端部を垂直に挟持する。挟持した試験体Ｂに対して水平方向からボデー用塗装板を１００ｍｍ／ｓｅｃで移動しながら、試験体Ｂとガラス板Ｇの接触長さがＬとなるように移動させる。このとき、架台３３重り３５を載せ平板状の試験体Ｂに２００ｇの荷重がかかるようにして加重計３７を用いて静止摩擦係数を測定し接触長さＬで割った値とした。
【００５５】
表面の傷付き性：  底面が２０×２０ｍｍの金属製治具の底面にＪＩＳ  Ｌ０８０３（染色堅ろう度試験用添付しろ布）に規定された綿帆かなきん３号を巻きつけ上から５Ｎの荷重を加え、平板状の試験体Ｃ（４０ｍｍ×１１０ｍｍ×２ｍｍ）の表面を最大で１００回こすり、傷付き程度を目視観察で評価し、傷の程度として、傷がない場合を「１」とし、傷が僅かに見える場合を「２」、傷がやや目立つ場合を「３」、傷が明らか目立つ場合を「３」、傷が著しい場合を「５」とする５段階評価で行った。
【００５６】
表面光沢（グロス）：  耐擦傷性試験前後の前記平板状の試験体Ｃの表面を、ＪＩＳ  Ｚ８７４１（鏡面光沢度−測定方法）の方法３（６０°鏡面光沢）に準じて、表面光沢計（日本電色工業社製、グロスメーター）を用いて測定した。
【００５７】
【表１】
2008024249.tif 000003
【００５８】
【表２】
2008024249.tif 000004
【００５９】
【表３】
2008024249.tif 000005
【００６０】
表１はモール材料の硬度と温度の関係の測定結果及びその結果を
ｙ＝−ａｘ＋ｂ  ｙ：硬度、ｘ：温度（℃）
で表される直線で近似したときの近似式である。
また、表２は、前記前記近似式の傾き（ａ）と静止摩擦係数の測定結果を示した一覧である。
【００６１】
表１及び表２示したように、他の例との対比から例１、例２〜６は、車両の使用温度域として想定される−３０〜８０℃において、汎用のＰＶＣである例１０、例１１よりその硬度の温度依存性が小さく、例８、例９に示した異音低減用に隙間閉塞部材のリップ部に用いられている塩素化エチレンＴＰＥ相当又はそれより好ましい硬度の値及び硬度の温度依存性となっていることがわかる。
【００６２】
また、同様に例１〜７は、硬度の温度依存性の大きさを示すａの値が−０．２５以上で例８、例９の塩素化エチレンＴＰＥ相当以上に硬度の温度依存性が小さいことがわかる。さらに静止摩擦係数は、例８、例９と比べて同等以下であることがわかる。よって、例１、例４、例５のモール材料は、従来の異音低減用材料である塩素系ＴＰＥ同等以上の異音低減効果が実現できる。
【００６３】
表３は、モール材料の初期グロス値と表面の傷付き性試験結果を示した表である。例１と他の例を比較するとグロスが低下せず、加えて試験前後のグロス変化率が小さい。また、１００回の傷付き試験後でも僅かに傷が見える程度であり、高い耐傷付き性と外観の高グロスとを両立している。一方で、例４は他の例に比べてグロス値が１０以下と著しく小さく、グロスの変化は目視では視認し難い。つまり、高い耐傷付き性と外観のつや消し性を両立しているといえる。
【産業上の利用可能性】
【００６４】
本発明の非塩素系ＴＰＥ製の隙間閉塞部材、及び、これを用いた隙間閉塞部材付き車両窓用板状体は、硬度の温度依存性が小さく、また、静止摩擦係数も小さい隙間閉塞部材を用いることで、車両の走行中に発生する擦れ音や風切り音の発生を低減した。また、耐傷付き性をはじめとした機械的性能に優れる隙間閉塞部材を提供する可能であり、その他モール等の隙間閉塞部材に求められる性能を十分に満たしている。また、同一材料により隙間閉塞部材を形成することにより、継ぎ目がなくなり耐久性が向上した隙間閉塞部材を実現した。よって、自動車のみならず、列車、船舶や航空機などの窓や建造物、遊戯具などの開口部など開口部と窓用板状体を備えるあらゆる場合に適用可能である。
【図面の簡単な説明】
【００６５】
【図１】本発明のモール付きウインドウガラスの周縁に取付けた自動車の斜視図である。
【図２】本発明にかかる隙間閉塞部材の構成の一例を示した断面図である。
【図３】本発明にかかる隙間閉塞部材の他の構成の一例を示した断面図である。
【図４】静止摩擦係数測定装置を示す模式図である。
【符号の説明】
【００６６】
１：車両本体
２：ウインドウガラス（窓用板状体）  
３：モール（隙間閉塞部材）
３ａ：本体部（モール）
３ｂ：リップ部（モール）
３ｃ：カバー部（モール）
１０：自動車
２０：接着剤仕切部材
２２：接着剤
４０：フランジ面（車両本体）
４２：内壁面（車両本体）
４４：車外側表面（車両本体）
【図１】
2008024249.tif 000006
【図２】
2008024249.tif 000007
【図３】
2008024249.tif 000008
【図４】
2008024249.tif 000009